(57)【要約】【課題】本発明は、たとえば、セラミックス製の歯科用人工歯に関するもので、フレームベースとレジンとの結合力を強くすることを目的とするものである。【解決手段】セラミックス材料によって形成されたフレームベース４と、このフレームベース４の表面に結合した、球状の複数のビーズ５と、を備えた。  本発明においては、フレームベースの表面に球状のビーズが固着されることで、フレーム表面に凹凸が形成され、レジンがこの凹凸に嵌合することで結合力が強くなる。さらには、フレームベースと球状のビーズの間には、レジンが強く嵌合する部分、いわゆる、アンダーカットができるので、このアンダーカット部分に対して、レジンが強く嵌合するので、その結果としてフレームと前装部であるレジンとの結合力をさらに強くすることができるのである。【選択図】図２
2014161526.tif 000002
【特許請求の範囲】
【請求項１】
セラミックス材料によって形成されたフレームベースと、
このフレームベースの表面に結合した、球状の複数のビーズと、
を備えた歯科用人工歯。
【請求項２】
セラミックス材料は、ジルコニア、アルミナ、イットリア、チタニア、セリア、ムライト、フォルステライト、コーディエライト、炭化ケイ素、窒化ケイ素、窒化アルミニウム、及びそれらの複合物又は混合物を含む請求項１に記載の歯科用人工歯。
【請求項３】
前記複数のビーズは、フレームベース表面に点接触した構成とした請求項１または２に記載の歯科用人工歯。
【請求項４】
請求項１から３に記載のフレームベースの表面とビーズを、前装部として多層に築盛したレジンで覆った歯科用人工歯。
【請求項５】
請求項１から４のいずれか一つに記載の歯科用人工歯に用いるビーズであって、このビーズはフレームベースと同様の材料で形成された、人工歯用ビーズ。
【請求項６】
前記ビーズは球状とした請求項５に記載の人工歯用ビーズ。
【請求項７】
請求項１から４のいずれか一つに記載の歯科用人工歯の製造方法であって、
仮焼成したフレームベースの表面に、ビーズをバインダーに投入したスラリーを塗布する工程と、次に、前記バインダーの少なくとも一部を乾燥除去する工程と、その後、ビーズ付きのフレームベースを本焼成する工程と、を備えた歯科用人工歯の製造方法。
【請求項８】
請求項５または６に記載の人工歯用ビーズの製造方法であって、
ビーズの原料粉体をスラリーとする工程と、
前記スラリーをスプレードライを行い、球状ビーズ体とする工程と、を備えたビーズの製造方法。
【発明の詳細な説明】
【技術分野】
【０００１】
本発明は、たとえば、セラミックス製の歯科用人工歯に関するものである。
【背景技術】
【０００２】
従来のこの種、従来の歯科用人工歯は、以下のような構成となっていた。
【０００３】
すなわち、フレームと、このフレームの表面を覆うレジン前装部と、により構成されていた。
【０００４】
金属フレーム製の人工歯については、金属フレームに歯科用のろうを塗布し、このろうに、リテンション材を付けた上に、レジン前装部を覆って人工歯を形成するものがあった（下記特許文献１）。
【先行技術文献】
【特許文献】
【０００５】
【特許文献１】特開平６−２２７９３６号公報
【発明の概要】
【発明が解決しようとする課題】
【０００６】
前記従来例における課題は、フレームと前装部であるレジンとの結合力が弱いことであった。
【０００７】
すなわち、上記従来例においては、平らなフレームの表面に前装部であるレジンを覆っていたので、フレームと前装部であるレジンとの結合力が弱かったのであった。
【０００８】
また、特開平６−２２７９３６号公報に公開された従来例においては、金属フレームに歯科用のろうを塗布し、このろうに、レジンと嵌合させるためのリテンション材を付けた上に、レジン前装部を覆って人工歯を形成していたが、リテンション材とフレームによる表面形状には、レジンが強く嵌合する部分、いわゆる、アンダーカットが存在しないので、フレームと前装部であるレジンとの十分な結合力が得られないという課題があった。
【０００９】
そこで本発明は、フレームと前装部であるレジンとの結合力を強くすることを目的とするものである。
【課題を解決するための手段】
【００１０】
そしてこの目的を達成するために本発明は、セラミックス材料によって形成されたフレームベースと、このフレームベースの表面に結合した、球状の複数のビーズと、を備えた構成とした。
【００１１】
これにより所期の目的を達成するものである。
【発明の効果】
【００１２】
以上のように本発明は、セラミックス材料によって形成されたフレームベースと、このフレームベースの表面に結合した、球状の複数のビーズと、を備えた構成としたので、フレームと前装部であるレジンとの結合力を高くすることができる。
【００１３】
すなわち、本発明においては、フレームベースの表面に球状のビーズが固着されることで、フレーム表面に凹凸が形成され、レジンがこの凹凸に嵌合することで結合力が強くなる。さらには、フレームベースと球状のビーズの間には、レジンが強く嵌合する部分、いわゆる、アンダーカットができるので、このアンダーカット部分に対して、レジンが強く嵌合するので、その結果としてフレームと前装部であるレジンとの結合力をさらに強くすることができるのである。
【図面の簡単な説明】
【００１４】
【図１】本発明の一実施形態を示す人工歯の側面図
【図２】本発明の一実施形態を示す人工歯の断面図
【図３】本発明の一実施形態を示す人工歯の拡大図
【図４】本発明の一実施形態を示す人工歯の製造工程図
【図５】本発明の一実施形態を示す人工歯の製造工程図
【図６】本発明の一実施形態を示す人工歯用のビーズの製造工程図
【発明を実施するための形態】
【００１５】
以下、本発明の一実施形態を、歯科用人工歯に適用した物を、添付図面を用いて説明する。
（実施の形態１）
図１に、歯科用人工歯の側面図を示す。
【００１６】
図１に示すように、本実施形態での人工歯の構成は、人の支台歯１の上に被せられたフレーム２と、このフレーム２の上には前装部としてのレジン３が前装された状態で構成されている。
【００１７】
フレーム２はジルコニア−アルミナ複合セラミックス材料によって形成されている。
【００１８】
図２に、図１で示した歯科用人工歯の断面図を示す。
【００１９】
図２に示すように、歯科用人工歯の内部構造としては、フレーム２はフレームベース４とその表面に結合した複数のビーズ５によって形成されている。その結果、フレーム２の表面には複数のビーズ５による凹凸が形成され、レジン３がこの凹凸に嵌合することでフレーム２とレジン３の結合力が強くなるのである。
【００２０】
図３に、図２のＡ部分の拡大図を示す。
【００２１】
図３に示すように、ビーズ５は球状の形であり、フレームベース４の表面に対して点接触した形で結合している。このような結合状態においては、ビーズ５の下方の半球面とフレームベース４の表面との間の空間として、アンダーカット６が形成される。このアンダーカット６部分に対して、レジン３がビーズ５を包み込むように強く勘合するので、その結果して、フレーム２とレジン３の結合力をさらに強くすることができるのである。
【００２２】
次に、歯科用人工歯の製造方法について説明する。
【００２３】
図４に歯科用人工歯の製造工程図を示す。
【００２４】
図４（ａ）は、ジルコニア−アルミナ複合セラミックス材料を焼成温度約１１００℃で仮焼成してディスクを焼成する工程であり、図４（ｂ）はこのディスクをＣＡＤ／ＣＡＭによって対象となる人の支台歯に被せることができるような形状に切削加工を行う工程である。
【００２５】
次に、図４（ｃ）は、切削されたフレームベース４に対して、ビーズ５をバインダーに混和したスラリーをフレームベース４の表面に添加し、このバインダーの少なくとも一部を乾燥除去する工程である。
【００２６】
次に、図４（ｄ）は、ビーズ５が添加されたフレームベース４を焼成温度約１４５０℃で本焼成する工程である。
【００２７】
次に、図４（ｅ）は、フレームベース４にビーズ５が固着して形成されたフレーム２に対して、レジン３を多層に築盛をしていく工程を示す。
【００２８】
この工程について、さらに詳しく説明したものを図５に示す。
【００２９】
図５（ａ）に示すように、ビーズ５をバインダー７に混和したスラリーをフレームベース４の表面に添加した直後の状態ではフレームベース４の表面に対して、ビーズ５はバインダー７を介して間接的に結合した状態となっている。
【００３０】
この状態を乾燥させることで、図５（ｂ）に示すように、バインダー７の中の水分が乾燥しビーズ５とフレームベース４は引きつけられることになる。
【００３１】
さらに、この点について詳しく説明すると、仮焼成での段階でのフレームベース４は多孔質なものとなっており、バインダー７はのりの働きをする液状樹脂としている。このように、フレームベース４の表面を多孔質とすることで、バインダー７が乾燥する際にバインダー７の中の水分がフレームベース４の表面から蒸発するとともに、毛細管現象によって、フレームベース４の中にも吸収されるので、図５（ｃ）のように、本焼成の後には、フレームベース４とビーズ５は点接触により強く結合することになるのである。
次に、ビーズ５の製造法について説明をする。
【００３２】
図６にビーズの製造工程を示す。ビーズの材料はフレームベース４の材料と同じものであり、ジルコニア−アルミナ複合セラミックス材料となっている。図６（ａ）はこれらのビーズの原料粉体をスラリーとする工程であり、図６（ｂ）はこのスラリーをスプレードライを行って、球状のビーズ体とする工程である。
【００３３】
本実施の形態においては、ジルコニア−アルミナ複合セラミックス材料における実施例を記載したが、他のセラミックス材料（ジルコニア、アルミナ、イットリア、チタニア、セリア、ムライト、フォルステライト、コーディエライト、炭化ケイ素、窒化ケイ素、窒化アルミニウム、及びそれらの複合物又は混合物ジルコニア、アルミナ）に置き換えても、上記実施方法を用いて歯科用人工歯を製作できることは、言うまでもない。
【産業上の利用可能性】
【００３４】
以上のように本発明は、セラミックス材料によって形成されたフレームベースと、このフレームベースの表面に結合した、球状の複数のビーズと、を備えた構成としたので、フレームと前装部であるレジンとの結合力を高くすることができる。
【００３５】
すなわち、本発明においては、フレームベースの表面に球状のビーズが固着されることで、フレーム表面に凹凸が形成され、レジンがこの凹凸に嵌合することで結合力が強くなる。さらには、フレームベースと球状のビーズの間には、レジンが強く嵌合する部分、いわゆる、アンダーカットができるので、このアンダーカット部分に対して、レジンが強く嵌合するので、その結果としてフレームと前装部であるレジンとの結合力をさらに強くすることができるのである。
【００３６】
したがって、セラミックス製の歯科用人工歯としての適用が大いに期待されるものである。
【符号の説明】
【００３７】
１  支台歯
２  フレーム
３  レジン
４  フレームベース
５  ビーズ
６  アンダーカット
７  バインダー
【図１】
2014161526.tif 000003
【図２】
2014161526.tif 000004
【図３】
2014161526.tif 000005
【図４】
2014161526.tif 000006
【図５】
2014161526.tif 000007
【図６】
2014161526.tif 000008